(57)【要約】      （修正有）【課題】チタン又はチタン合金とセラミックスとの複合材料の焼結体が緻密化されていても、深層まで窒化することにより硬度を高めることができる窒化材料の製造方法を提供する。【解決手段】チタン又はチタン合金とセラミックスとの複合材料の焼結体を、チタンがα相からβ相に転移する第一温度で第一時間加熱する第一加熱工程の後で、第一温度より高い第二温度で第二時間加熱する第二加熱工程を行い、少なくとも第二加熱工程を、窒素を含有するガス雰囲気で行う。β相の方が空間充填率が低いため、深層まで窒化できる。【選択図】図１
2020070454.tif 000002
【特許請求の範囲】
【請求項１】
チタン又はチタン合金とセラミックスとの複合材料の焼結体を、チタンがα相からβ相に転移する第一温度で第一時間加熱する第一加熱工程と、
該第一加熱工程の後で、前記第一温度より高い第二温度で前記焼結体を第二時間加熱する第二加熱工程とを具備し、
少なくとも前記第二加熱工程を、窒素を含有するガス雰囲気で行う
ことを特徴とする窒化材料の製造方法。
【請求項２】
前記第二加熱工程は、前記第一加熱工程と同一の処理空間で前記第一加熱工程に引き続いて行われ、
前記処理空間を、前記第一加熱工程の開始前に窒素を含有するガス雰囲気とする
ことを特徴とする請求項１に記載の窒化材料の製造方法。
【請求項３】
前記複合材料に、ニッケルを含有させる
ことを特徴とする請求項１または請求項２に記載の窒化材料の製造方法。
【発明の詳細な説明】
【技術分野】
【０００１】
本発明は、チタン又はチタン合金とセラミックスとの複合材料の焼結体の一部が窒化された窒化材料の製造方法に関するものである。
【背景技術】
【０００２】
本出願人は、アルミニウム、マグネシウム、亜鉛、スズ、鉛、それらの合金等の非鉄金属のダイカストに使用されるスリーブを外筒と内筒との二重構造とし、鋼製の外筒に嵌め込まれる内筒を、チタン又はチタン合金とセラミックスとの複合材料（以下、「ＴＣ複合材料」と称する）の焼結体で形成することを提案し、実施している（例えば、特許文献１参照）。
【０００３】
従来、一般的なスリーブはＳＫＤ６１などの鋼製であったが、非鉄金属は鉄と反応しやすいため、鋼製のスリーブは充填対象の溶融金属との接触により溶損し易く、耐用期間が短いという問題があった。また、鋼は熱伝導率が大きいため、スリーブ内に供給された溶融金属の温度が低下し易い。スリーブ内に供給された溶融金属の温度が、キャビティに至る前にスリーブ内で低下することによって凝固片が生じると、成形後の製品においてその部分で剥離などの欠陥が生じやすく、機械的強度が低下するという問題がある。
【０００４】
これに対し、内筒に用いているＴＣ複合材料は、非鉄金属との反応性が低いため耐溶損性に優れている。また、ＳＫＤ６１の熱伝導率は３５．６Ｗ／ｍＫと大きいのに対し、ＴＣ複合材料の熱伝導率は７．４Ｗ／ｍＫと非常に小さく保温性に優れており、スリーブ内に供給された溶融金属の温度が低下しにくい利点を有している。更に、セラミックスのみで内筒を形成した場合、耐溶損性及び保温性については高めることは可能であるものの、脆性材料であるセラミックスは耐衝撃性が低いという難点があるところ、ＴＣ複合材料は、金属とセラミックスとの複合材料であるため、耐衝撃性にも優れているという利点がある。
【０００５】
ところが、ＴＣ複合材料は、耐溶損性、保温性、及び耐衝撃性に優れるという多くの利点を有するものの、硬度が低いという難点がある。ダイカストでは、スリーブの一端からプランジャチップを進入させてスリーブ内を軸方向に摺動させ、スリーブ内に供給された溶融金属をプランジャチップで押し出してキャビティ内に充填するため、スリーブの内筒の硬度が低いと、プランジャチップの摺動によって内周面が摩耗してしまう。内筒の内周面が摩耗すると、プランジャチップとの間に空隙が生じ、その空隙から溶融金属が漏出するおそれがある。そのため、従来の鋼製のスリーブでは、焼き入れや窒化など表面を硬化する処理を施した鋼を用いているが、ＴＣ複合材料は硬化処理した鋼より硬度が低い。
【０００６】
そこで、本出願人は、ＴＣ複合材料で形成された内筒を、窒素を含有する雰囲気下で加熱することによって窒化し、内筒の内周面に窒化チタン層を形成することを提案している（特許文献２参照）。窒化チタンは、ＴＣ複合材料より硬度が高いだけではなく、硬化処理した鋼と比べても硬度が非常に高いため、スリーブの内筒における耐摩耗性を高めることが可能である。
【０００７】
一方、本発明者らは過去の検討により、図４に示すように、ＴＣ複合材料の焼結体の窒化には気孔率が影響し、焼結体の気孔率が低いと窒化が進みにくいという知見を得ている。これは、開気孔が、窒素を含むガスを焼結体の内部まで浸透させる通路となるためと考えられる。しかしながら、気孔率が高いと、気孔に沿ってクラックが伸展するなど、焼結体の機械的強度が低下する。そのため、機械的強度を高めるためにＴＣ複合材料の焼結体を緻密化すると、深層まで窒化することが困難となり、窒化チタン層がごく表層にしか形成されないという問題があった。窒化チタン層がごく表層にのみ形成されている場合は、外筒に嵌め込まれる内筒の寸法精度を高めるための加工を行う際に、窒化チタン層が失われてしまうことがある。
【先行技術文献】
【特許文献】
【０００８】
【特許文献１】特開平３−１４２０５３号公報
【特許文献２】特開平４−２２４０６６号公報
【発明の概要】
【発明が解決しようとする課題】
【０００９】
そこで、本発明は、上記の実情に鑑み、チタン又はチタン合金とセラミックスとの複合材料の焼結体が緻密化されていても、深層まで窒化することにより硬度を高めることができる窒化材料の製造方法の提供を、課題とするものである。
【課題を解決するための手段】
【００１０】
上記の課題を解決するため、本発明にかかる窒化材料の製造方法（以下、単に「製造方法」と称することがある）は、
「チタン又はチタン合金とセラミックスとの複合材料の焼結体を、チタンがα相からβ相に転移する第一温度で第一時間加熱する第一加熱工程と、
該第一加熱工程の後で、前記第一温度より高い第二温度で前記焼結体を第二時間加熱する第二加熱工程とを具備し、
少なくとも前記第二加熱工程を、窒素を含有するガス雰囲気で行う」ものである。
【００１１】
以下では、窒素を含有するガスを「窒化ガス」と称することがあり、窒素を含有するガス雰囲気を「窒化ガス雰囲気」と称することがある。本製造方法では、チタン又はチタン合金とセラミックスとの複合材料（ＴＣ複合材料）の焼結体を、チタンがα相からβ相に転移する温度で一定時間加熱するという処理を施してから、それより高い温度の窒化ガス雰囲気で更に加熱をする。このように、窒化処理における加熱を二段階で行うことにより、ＴＣ複合材料の焼結体が緻密化されていても、その深層まで窒化することができる。その理由については、次のように考察している。
【００１２】
すなわち、チタンは常温では結晶構造が六方最密充填構造のα相が安定相であるが、８８２℃〜９００℃の第一温度で体心立方格子構造のβ相に転移する。六方最密充填構造の空間充填率（結晶構造における単位体積当たり原子が占める割合）は０．７４であるのに対し、体心立方格子構造の空間充填率は０．６８と小さくなるため、β相への転移に伴ってボイド（気孔）が生成する。このボイドは、機械的強度を低下させる原因となる気孔に比べると、ごく小さなものであり、アルキメデス法で測定される見掛け気孔率に影響を与えない程度である。このようなごく小さなボイドであっても、ガスの通路とはなり得る。そのため、焼結体が緻密化されていても、ボイドを通路として、窒化のために窒素を供給するガスの焼結体内部までの浸透拡散を高めることができ、深層まで窒化することができる。
【００１３】
加えて、六方最密充填構造は４個の四面体空隙と２個の八面体空隙を有している一方、体心立方格子構造は１２個の四面体空隙と６個の八面体空隙を有しており、窒素原子が固溶する場合は八面体空隙に収容される。そのため、チタンをα相からβ相に転移させることにより、窒素原子が収容される八面体空隙の数が増加することによっても、窒化が進行しやすくなるものと考えられる。
【００１４】
本発明にかかる窒化材料の製造方法は、上記構成に加え、
「前記第二加熱工程は、前記第一加熱工程と同一の処理空間で前記第一加熱工程に引き続いて行われ、
前記処理空間を、前記第一加熱工程の開始前に窒素を含有するガス雰囲気とする」ものとすることができる。
【００１５】
本構成では、チタンをα相からβ相に転移させる第一加熱工程の段階で、処理空間を窒化ガス雰囲気とする。これにより、α相からβ相への転移に伴ってボイドが導入された時点で、直ちにボイド内に窒化ガスを流入させることがきる。そして、既にボイド内に窒化ガスが流入している状態で、より高温で加熱する第二加熱工程を引き続いて行うことによって、より容易に窒化を進行させることができる。
【００１６】
本発明にかかる窒化材料の製造方法は、上記構成に加え、
「前記複合材料に、ニッケルを含有させる」ものとすることができる。
【００１７】
ＴＣ複合材料にニッケルを含有させることにより、ＴＣ複合材料の焼結体を緻密化することができる。例えば、詳細は後述するように、ニッケルを含まないＴＣ複合材料１００重量部に対して０．１重量部〜１０重量部のニッケルを添加したとき、アルキメデス法により測定された焼結体の見掛け気孔率は、０．０７％〜０．５％と非常に小さい。一方、ニッケルは窒素を固溶せず窒化物も形成しないため、ニッケルを含有させることによってＴＣ複合材料の窒化が阻害される。
【００１８】
このように、気孔率が極めて小さいために窒化ガスを浸透させる通路が殆どないことに加え、窒化の阻害要因となるニッケルを含有させたＴＣ複合材料であっても、詳細は後述するように、チタンをα相からβ相に転移させる第一加熱工程の後で、より高温の窒化ガス雰囲気で加熱する第二加熱工程を行うことにより、深層まで窒化することができる。
【発明の効果】
【００１９】
以上のように、本発明によれば、チタン又はチタン合金とセラミックスとの複合材料の焼結体が緻密化されていても、深層まで窒化することにより硬度を高めることができる窒化材料の製造方法を、提供することができる。
【図面の簡単な説明】
【００２０】
【図１】実施例Ｅ１の窒化材料の深さ方向の硬度分布を比較例Ｒと対比したグラフである。
【図２】実施例Ｅ２の窒化材料の深さ方向の硬度分布を比較例Ｒと対比したグラフである。
【図３】実施例Ｅ３の窒化材料の深さ方向の硬度分布を比較例Ｒと対比したグラフである。
【図４】従来の製造方法により製造された窒化材料について、窒化処理の前後の硬度変化を見掛け気孔率に対してプロットしたグラフである。
【発明を実施するための形態】
【００２１】
以下、本発明の具体的な実施形態について説明する。本実施形態の製造方法は、ＴＣ複合材料の焼結体を、チタンがα相からβ相に転移する第一温度で第一時間加熱する第一加熱工程と、第一加熱工程の後で、第一温度より高い第二温度で第二時間加熱する第二加熱工程とを具備している。
【００２２】
より具体的に説明すると、第一加熱工程ではＴＣ複合材料の焼結体を加熱炉内に配置し、常温から８８２℃〜９００℃の第一温度まで昇温する。この際、窒化ガスを加熱炉内に導入し、処理空間の温度が第一温度に達する前に、処理空間を窒化ガスで満たす。窒化ガスとしては、窒素１００％ガス、窒素と不活性ガスとの混合ガス、アンモニアガスとその分解により生じた窒素ガスの混合ガスを、例示することができる。
【００２３】
加熱炉の処理空間内の温度が８８２℃〜９００℃の第一温度に達したら、その温度で第一時間保持する。ＴＣ複合材料の焼結体を第一温度で保持することにより、チタンがα相からβ相に転移し、微小なボイドが生成する。そして、生成したボイドを通路として、焼結体の内部まで窒化ガスが浸透する。第一時間は１時間〜４時間とすることができ、チタンの相転移を十分に進行させるためには３時間以上とすることが望ましい。
【００２４】
第一時間の経過後、処理空間の温度を第一温度より高い第二温度まで昇温する。第二温度は、第一温度より５０℃〜４００℃高い温度とすることができる。第一温度から第二温度までの昇温速度は、常温から第一温度までの昇温速度と同じであっても異なっていてもよい。
【００２５】
加熱炉の処理空間内の温度が第二温度に達したら、その温度で第二時間保持する。第一加熱工程で生成したボイドに窒化ガスが流入している状態で、更により高温である第二温度で保持することにより、ＴＣ複合材料に含まれるチタンが窒化され、Ｔｉ−Ｎ化合物（ＴｉＮ、ＴｉＮ２）が形成されると共に、窒素がチタンに固溶する。第二時間は２時間〜５時間とすることができ、窒化を十分に進行させるためには３時間以上とすることが望ましい。
【００２６】
ここで、第一加熱工程及び第二加熱工程は、常圧下で行うこともできるが、加圧下で行うことが望ましい。加圧下で行うことにより、微小なボイドの奥深くまで窒化ガスが圧入されるため、より効率よく窒化を進行させることができる。加圧条件は、常圧の２倍〜３倍とすれば、扱いやすい圧力で効果的にガスをボイドに圧入することができる。なお、第一加熱工程と第二加熱工程の圧力は、同じであっても異なっていてもよい。
【００２７】
なお、ＴＣ複合材料には、金属としてチタンに加えてモリブデンを含有させることができる。モリブデンを含有させることにより、溶融した非鉄金属に対するＴＣ複合材料の耐溶存性を高めることができる。この場合、ＴＣ複合材料におけるモリブデンの含有量は、チタン原子１００重量部に対してモリブデン原子１０重量部〜５０重量部とすることが望ましく、２０重量部〜４５重量部とすることがより望ましい。
【００２８】
また、ＴＣ複合材料におけるセラミックスの割合は、金属原子１００重量部に対してセラミックス１重量部〜１５重量部とすることが望ましく、３重量部〜１０重量部とすることがより望ましい。ＴＣ複合材料が金属としてチタンに加えてモリブデンを含有する場合、ここで言う「金属原子１００重量部」は、チタン原子とモリブデン原子の和としての重量部である。このような割合とすることにより、セラミックスの長所を活かしつつ、脆性材料であるセラミックスの難点を金属の靭性で補うことができる。
【００２９】
本実施形態の製造方法は、上述したように、ＴＣ複合材料の焼結体が非常に緻密であって、本来はガスを流入させる気孔がほとんどない場合であっても、微小のボイドを生成させて窒化ガスを浸入させることができるため、ＴＣ複合材料の焼結体として、ニッケルの添加により緻密化させたＴＣ複合材料の焼結体を使用することができる。これにより、緻密化によって機械的強度を高める効果と、窒化によって硬度を高める効果との双方を得ることができる。
【００３０】
ニッケルの添加によるＴＣ複合材料の緻密化について、より具体的に説明する。例えば、チタン１００重量部に対してモリブデン４３重量部、セラミックスとしての炭化珪素をチタン原子とモリブデン原子の和１００重量部に対して５重量部含有し、ニッケルを添加していないＴＣ複合材料（試料Ｓ０）と、試料Ｓ０のＴＣ複合材料にニッケルを異なる割合で添加した試料Ｓ１〜Ｓ１２について、ＪＩＳ  Ｒ２２０５に則りアルキメデス法で見掛け気孔率を測定すると、表１のようである。ここで、ニッケルの添加割合は、ニッケルを除いたＴＣ複合材料１００重量部に対するニッケル原子の重量部で表している。
【００３１】
【表１】
2020070454.tif 000003
【００３２】
表１から分かるように、ニッケルを除いたＴＣ複合材料１００重量部に対し、少なくともニッケル原子０．１重量部〜１０重量部となる範囲でニッケルを添加することにより、ＴＣ複合材料を見掛け気孔率が０．０７％〜０．５％の非常に緻密な焼結体とすることができる。
【実施例】
【００３３】
実際に、ＴＣ複合材料の焼結体を作製し、本実施形態の製造方法で窒化を行った。ＴＣ複合材料の焼結体は、チタン粉末、モリブデン粉末、炭化珪素粉末、及びニッケル粉末を混合した原料から成形した成形体を、非酸化性雰囲気下で焼成する粉末冶金によって製造した。得られた焼結体の見掛け気孔率をＪＩＳ  Ｒ２２０５に則りアルキメデス法で測定したところ、０．５％であり、非常に緻密であった。つまり、得られた焼結体は、ニッケルの添加によって緻密化されたＴＣ複合材料焼結体である。
【００３４】
この焼結体を使用し、第一温度、第一時間、第二温度、及び第二時間を、表２に示すように設定した本実施形態の製造方法により、実施例Ｅ１，Ｅ２，及びＥ３の窒化材料を製造した。また、比較のために、実施例と同じ焼結体を使用し、チタンがα相からβ相に転移する温度より低い温度で、一段階のみの加熱処理をすることにより、比較例Ｒの窒化材料を製造した。何れの試料についても、窒化ガスとして窒素１００％ガスを使用し、全工程を常圧の３倍の加圧下で行った。
【００３５】
【表２】
2020070454.tif 000004
【００３６】
それぞれの試料を深さ方向に切断した試験片について、マイクロビッカース硬度試験機を使用し、深さ方向の硬度分布を荷重１ｋｇｆで測定した。実施例Ｅ１，Ｅ２，及びＥ３の硬度分布を、それぞれ比較例Ｒと対比して図１，図２，及び図３に示す。
【００３７】
比較例Ｒの窒化材料は、深さ０．１ｍｍで約５２０Ｈｖの硬度を示したものの、０．２ｍｍ以上の深さでは４２０〜４５０Ｈｖとほぼ一定の硬度であった。この硬度４２０〜４５０Ｈｖは、実施例及び比較例に使用したものと同一のＴＣ複合材料の焼結体であって、窒化処理を行っていない試料の硬度と同程度であった。つまり、比較例Ｒでは、深さ０．２ｍｍに満たないごく薄い表層のみが窒化されているに過ぎず、窒化により硬度を高める効果がほとんどないと考えられる。これは、焼結体の見掛け気孔率が０．５％と極めて小さいために、窒化ガスの通路となる空隙が殆どないことに加え、窒化を阻害するニッケルが添加されているためと考えられた。
【００３８】
これに対し、実施例Ｅ１，Ｅ２，及びＥ３の窒化材料の何れも、測定した深さの全範囲において比較例Ｒより高い硬度を示しており、少なくとも深さ１．８ｍｍまで窒化が進行していると考えられた。また、比較例Ｒでは硬度の最大値が約５２０Ｈｖであったのに対し、実施例Ｅ１，Ｅ２，及びＥ３では何れも８００Ｈｖ以上であり、窒化によって硬度が大きく高められていることが確認された。
【００３９】
以上のように、本実施形態の製造方法によれば、見掛け気孔率が０．５％と極めて小さいために、本来は窒化ガスの通路となる空隙が殆どないことに加え、窒化を阻害するニッケルが添加されている焼結体であっても、深層まで窒化することにより硬度を高めることができる。これは、第一温度で一定時間加熱することにより、焼結体に含まれるチタンがα相からβ相に転移し、これにともなって生じる微小なボイドを通路として、窒素が焼結体の内部まで流入するためと考えられた。また、窒素をボイドに流入させた後、第一温度より高い第二温度で更に加熱しているため、窒素が焼結体に十分に浸透拡散し、窒化が十分に進行すると考えられた。
【００４０】
加えて、本実施形態では、チタンの相転移によりボイドを生成させる第一加熱工程の段階で、既に処理空間を窒化ガスで満たしているため、ボイドの生成に伴って直ちに窒化ガスがボイドに流入し、効率よく窒化させることができると考えられた。
【００４１】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００４２】
例えば、上記では、ＴＣ複合材料をダイカスト用スリーブの内筒に用いる場合の窒化に本発明を適用する場合を例示したが、これに限定されず、他の用途に使用されるＴＣ複合材料を窒化する場合にも、もちろん本発明を適用することができる。
【００４３】
また、上記の実施例では、ＴＣ複合材料の原料とするセラミックスとして、炭化珪素（ＳｉＣ）を例示したが、セラミックスの種類はこれに限定されず、例えば、ＴｉＣ、ＴｉＢ２、ＭｏＢを好適に使用することができる。
【図１】
2020070454.tif 000005
【図２】
2020070454.tif 000006
【図３】
2020070454.tif 000007
【図４】
2020070454.tif 000008